СПОСОБ ПОЛУЧЕНИЯ НАПОЛНИТЕЛЯ НА ОСНОВЕ ГИАЛУРОНОВОЙ КИСЛОТЫ С ИСПОЛЬЗОВАНИЕМ СПЕЦИФИЧЕСКИХ СШИВАЮЩИХ АГЕНТОВ

1. Способ получения наполнителя на основе гиалуроновой кислоты, включающий сшивание гиалуроновой кислоты посредством следующих стадий:
А1) смешивание в реакторе, снабженном мешалкой, следующих компонентов: воды, гиалуроновой кислоты (НА), сшивающего агента, выбранного из класса полиэтиленгликолей (ПЭГ), раствора гидроксида щелочного металла;
А2) разделение полученной таким образом смеси на несколько n частей и перенос указанных частей в ряд n контейнеров, где смесь подвергают ультразвуковой обработке, причем число n частей и контейнеров составляет от 4 до 32;
А3) размещение n контейнеров, включающих указанные части смеси, в термостате на период времени от 4 до 8 часов для того, чтобы завершить сшивание гиалуроновой кислоты и промотировать образование геля сшитой гиалуроновой кислоты.
2. Способ по п.1, отличающийся тем, что указанную стадию смешивания А1) выполняют при температуре от 10 до 30°С.
3. Способ по п. 1 или 2, отличающийся тем, что на стадии А1) время смешивания составляет от 10 до 40 минут.
4. Способ по любому из предшествующих пунктов, отличающийся тем, что на стадии А1) массовый процент отдельных компонентов относительно общей массы смеси является следующим:
- от 25 до 60% воды;
- от 6 до 18% гиалуроновой кислоты;
- от 25 до 60% раствора гидроксида щелочного металла;
- от 0,5 до 4% сшивающего агента, выбранного из класса полиэтиленгликолей.
5. Способ по любому из предшествующих пунктов, отличающийся тем, что стадия смешивания А1) включает две последовательных подстадии:
- предварительное смешивание воды, гиалуроновой кислоты НА, загружаемой в избытке относительно воды, и сшивающего агента, выбранного из ПЭГ, причем время перемешивания поддерживают от 2 до 6 минут;
- последующее добавление к смеси раствора щелочного металла и продолжение смешивания компонентов от 8 до 25 минут.
6. Способ по любому из предшествующих пунктов, отличающийся тем, что сшивающий агент выбирают из бифункциональных ПЭГ, имеющих две эпоксигруппы на конце полимерной цепи.
7. Способ по любому из предшествующих пунктов, отличающийся тем, что указанные бифункциональные ПЭГ представляют собой диглицидиловый эфир полиэтиленгликоля (PEG DE), диглицидиловый эфир полипропиленгликоля (PPG DE) и диглицидиловый эфир политетраметиленгликоля.
8. Способ по любому из предшествующих пунктов, отличающийся тем, что на стадии А2) указанное число n составляет от 8 до 20.
9. Способ по любому из предшествующих пунктов, отличающийся тем, что стадию ультразвуковой обработки на стадии А2) выполняют звуковыми волнами с частотой от 40 до 60 кГц.
10. Способ по любому из предшествующих пунктов, отличающийся тем, что длительность ультразвуковой обработки на стадии А2) составляет от 5 до 15 минут.